(57)【要約】【課題】本発明は、コストが低く、良品率が高い金属質感を有するハウジングの製造方法及びその方法によるハウジングを提供することを目的とする。【解決手段】本発明に係る金属質感を有するハウジングの製造方法は、製造しようとするハウジングの構造を持つプラスチック基板を提供する第一ステップＳ１と、加飾フィルムを提供する第二ステップＳ２と、前記加飾フィルムの表面に金属質感を有する非導電性めっき層を形成する第三ステップＳ３と、前記非導電性めっき層が形成されている前記加飾フィルムを予め成型する第四ステップＳ４と、前記予め成型された前記加飾フィルムを前記プラスチック基板の外囲形状に相当する形状に切断する第五ステップＳ５と、切断された前記加飾フィルムを前記プラスチック基板の表面に粘着させる第六ステップＳ６と、を備える。【選択図】図１
2011018875.tif 000002
【特許請求の範囲】
【請求項１】
製造しようとするハウジングの構造を持つプラスチック基板を提供する第一ステップと、
加飾フィルムを提供する第二ステップと、
前記加飾フィルムの表面に金属質感を有する非導電性めっき層を形成する第三ステップと、
前記非導電性めっき層が形成されている前記加飾フィルムを予め成型する第四ステップと、
前記予め成型された前記加飾フィルムを前記プラスチック基板の外囲形状に相当する形状に切断する第五ステップと、
切断された前記加飾フィルムを前記プラスチック基板の表面に粘着させる第六ステップと、
を備えることを特徴とする金属質感を有するハウジングの製造方法。
【請求項２】
前記非導電性めっき層は、真空蒸着方式またはスパッターリング方式によって形成され、前記非導電性めっき層の材料は、金属、金属酸化物またはこれらの組合せであることを特徴とする請求項１に記載の金属質感を有するハウジングの製造方法。
【請求項３】
前記第六ステップにおいて、前記加飾フィルムの前記非導電性めっき層から遠ざかる側の表面に粘着層を形成してから、前記加飾フィルムの前記粘着層が形成されている表面を前記プラスチック基板の表面に粘着し、前記加飾フィルムと前記プラスチック基板とを押圧して、前記加飾フィルムを前記プラスチック基板の表面に密着させることを特徴とする請求項１に記載の金属質感を有するハウジングの製造方法。
【請求項４】
前記非導電性めっき層を形成する前に、前記加飾フィルムの表面に下塗りペイント層を形成し、
前記非導電性めっき層を形成してから、前記非導電性めっき層の表面にカラー中間ペイント層を形成することを特徴とする請求項１に記載の金属質感を有するハウジングの製造方法。
【請求項５】
請求項１〜４のいずれか一項に記載のハウジングの製造方法によって製造される金属質感を有するハウジング。
【発明の詳細な説明】
【技術分野】
【０００１】
本発明は、金属質感を有するハウジングの製造方法及びその方法によるハウジングに関するものである。
【背景技術】
【０００２】
プラスチックは、成型し易く、軽いため、電子製品の外観部品に広く用いられる。加飾性の外観部品に対する人々の要求が高くなるに従い、プラスチック自体が有する色彩又はプラスチック製品の表面に塗装した単一な色彩は人々の要求を満足できない。そのためプラスチック製品に明るい金属質感を付与することが期待されている。
【０００３】
電子製品のプラスチックハウジングに、金属質感を有し且つ無線周波数（Ｒａｄｉｏ  Ｆｒｅｑｕｅｎｃｙ）に対する影響のない外観効果を与えるために、現在、非導電性真空金属化処理（ＮＣＶＭ）を通してプラスチックハウジングに金属質感を有するフィルムを形成してから、前記フィルムに必要とする加飾性処理（パターンを印刷する）を施す方法がある。しかし、この方法において、プラスチックハウジングの表面に微小な欠陥（例えば、汚れ、微溝などである）が存在すれば、後続の非導電性真空金属化処理に厳重な影響を招いて、不良率が高まる。
【０００４】
また、金属質感を有するハウジングの製造方法において、イン・モールド・ラベリング（Ｉｎ  Ｍｏｌｄ  Ｌａｍｉｎａｔｉｏｎ，ＩＭＬ）成型方法が採用される。前記ＩＭＬ成型方法は、加飾パターンが印刷されている加飾フィルムを予め成型してから、前記加飾フィルムを金型に配置し、溶融樹脂を射出成型して、前記加飾フィルムを樹脂成型品の表面に密着させる。しかし、このような製造方法はコストが高い。
【発明の概要】
【発明が解決しようとする課題】
【０００５】
以上の問題点に鑑みて、本発明は、コストが低く、良品率が高い金属質感を有するハウジングの製造方法及びその方法によるハウジングを提供することを目的とする。
【課題を解決するための手段】
【０００６】
前記問題を解決するために、本発明に係る金属質感を有するハウジングの製造方法は、製造しようとするハウジングの構造を持つプラスチック基板を提供する第一ステップと、加飾フィルムを提供する第二ステップと、前記加飾フィルムの表面に金属質感を有する非導電性めっき層を形成する第三ステップと、前記非導電性めっき層が形成されている前記加飾フィルムを予め成型する第四ステップと、前記予め成型された前記加飾フィルムを前記プラスチック基板の外囲形状に相当する形状に切断する第五ステップと、切断された前記加飾フィルムを前記プラスチック基板の表面に粘着させる第六ステップと、を備える。
【０００７】
また、本発明に係る金属質感を有するハウジングは、前記ハウジングの製造方法によって製造される。
【発明の効果】
【０００８】
本発明に係る金属質感を有するハウジングの製造方法及びその方法によるハウジングにおいて、加飾フィルムの表面に非導電性めっき層を形成することによって前記ハウジングに金属質感を与えるとともに、粘着層を介して前記導電性めっき層が形成されている加飾フィルムを前記プラスチック基板の表面に密着することによってコストを下げることができる。また、前記加飾フィルムがプラスチック基板の表面の汚れ、微溝などのような微小な欠陥を被覆できるため、前記ハウジングの良品率を向上することができる。
【図面の簡単な説明】
【０００９】
【図１】本発明に係る金属質感を有するハウジングの製造方法のフローチャートである。
【図２】図１に示す方法によって製造されたハウジングの断面図である。
【発明を実施するための形態】
【００１０】
以下、図１及び図２に基づいて、本発明の実施例に係る金属質感を有するハウジング１００の製造方法及びその方法によるハウジング１００に関して詳細に説明する。
【００１１】
金属質感を有するハウジング１００の製造方法は、以下のステップ（Ｓ１〜Ｓ６）を含む。
【００１２】
ステップＳ１では、プラスチック基板１０を提供する。前記プラスチック基板１０は、射出成型によって形成され、製造しようとするハウジング１００の構造を持つ。
【００１３】
ステップＳ２では、加飾フィルム２０を提供する。前記加飾フィルム２０の材料は、プラスチック、皮革または紡織物である。前記プラスチックは、ポリメタクリル酸メチル（ＰＭＭＡ）、ポリ塩化ビニル（ＰＶＣ）、ポリエチレンテレフタレート（ＰＥＴ）、ポリカーボネート（ＰＣ）、ポリエチレン（ＰＥ）などから選択される一種またはその以上である。
【００１４】
ステップＳ３では、真空蒸着方式またはスパッターリング方式を利用して前記加飾フィルム２０の表面に金属質感を有する非導電性めっき層３０を形成する。前記非導電性めっき層３０の材料は、金属、金属酸化物またはこれらの組合せとすることができる。
【００１５】
ステップＳ４では、前記非導電性めっき層３０が形成されている前記加飾フィルム２０を予め成型する。具体的には、真空成型方式または高圧成型方式で加工して前記加飾フィルム２０が前記プラスチック基板１０に対応する３次元構造を持つようにする。
【００１６】
ステップＳ５では、前記予め成型された前記加飾フィルム２０を、前記プラスチック基板１０の外囲形状に相当する形状に切断する。前記切断工具は、レーザ切断機器または他の切断機器を採用する。
【００１７】
ステップ６では、切断された前記加飾フィルム２０を前記プラスチック基板１０の表面に粘着する。具体的には、先ず、スプレー方式または印刷方式で前記加飾フィルム２０の前記非導電性めっき層３０から遠ざかる側の表面に粘着剤を塗布して、前記加飾フィルム２０の表面に粘着層４０を形成する。前記加飾フィルム２０の前記粘着層４０が形成されている表面を前記プラスチック基板１０の表面に粘着させる。最後に、押圧装置で前記加飾フィルム２０と前記プラスチック基板１０とを押圧して、前記加飾フィルム２０を前記プラスチック基板１０の表面に密着させる。これによって、金属質感を有するハウジング１００の製造が終了する。
【００１８】
図２に示したように、上述した方法によって製造されたハウジング１００は、射出成型されたプラスチック基板１０と、粘着層４０と、前記粘着層４０を介して前記プラスチック基板１０の表面に密着されている加飾フィルム２０と、前記加飾フィルム２０の前記プラスチック基板１０が密着されない表面に直接形成されている非導電性めっき層３０と、を備える。前記非導電性めっき層３０は、金属質感及び非導電性を有する。
【００１９】
本発明に係る金属質感を有するハウジング１００の製造方法及びその方法によるハウジング１００において、加飾フィルム２０の表面に非導電性めっき層３０を形成することによって前記ハウジング１００に金属質感を与えるとともに、粘着層４０を介して前記導電性めっき層３０が形成されている加飾フィルム２０をプラスチック基板１０の表面に密着させることによってコストを下げることができる。また、前記加飾フィルム２０が前記プラスチック基板１０の表面の汚れ、微溝などのような微小な欠陥を被覆できるため、前記ハウジング１００の良品率を向上することができる。
【００２０】
また、前記非導電性めっき層３０を形成する前に、前記加飾フィルム２０の表面に下塗りペイント層を形成して、前記非導電性めっき層３０の付着性を向上させることもできる。
【００２１】
また、前記非導電性めっき層３０を形成してから、前記非導電性めっき層３０の表面にカラー中間ペイント層を形成して、前記加飾フィルム２０に必要とする色彩を呈させることもできる。
【００２２】
また、前記中間ペイント層の表面に保護層を被覆することもできる。
【００２３】
以上、本発明の好適な実施形態について詳細に説明したが、本発明は前記実施形態に限定されるものではなく、本発明の範囲内で種々の変形又は修正が可能であり、該変形又は修正も又、本発明の技術的範囲内に含まれるものであることは、いうまでもない。
【符号の説明】
【００２４】
１００  ハウジング
１０  プラスチック基板
２０  加飾フィルム
３０  非導電性めっき層
４０  粘着層
【図１】
2011018875.tif 000003
【図２】
2011018875.tif 000004